(57)【要約】【課題】建築物外装における陶磁器タイル面では、太陽光や風雨等の影響を長期間受けると、タイル部分の光沢低下、退色、浸蝕、あるいは目地部分の中性化や強度低下等が進行する。さらに、大気中の塵、排気ガス等の浮遊汚染物質、躯体内部からのエフロレッセンスや錆、シーリング材からの油分等によって汚染が進行する。本発明では、このような劣化や汚染が進行した陶磁器タイル面に対し、既存タイル面の意匠性を生かしつつ美観性を高めることができる改修方法を提供する。【解決手段】隠ぺい率が０．１０〜０．６０である着色透明塗料（Ａ）を全面に塗装した後、隠ぺい率が０．１０〜０．９５であり、前記着色透明塗料（Ａ）と異なる色相の着色透明塗料（Ｂ）を斑点状に吹付塗装する。着色透明塗料（Ａ）は、結合剤として加水分解性シリル基を含有するものが好適である。【選択図】なし【特許請求の範囲】
【請求項１】
陶磁器タイル面を塗装によって改修する方法であって、
隠ぺい率が０．１０〜０．６０である着色透明塗料（Ａ）を全面に塗装する第１の工程、
隠ぺい率が０．１０〜０．９５であり、前記着色透明塗料（Ａ）と異なる色相の着色透明塗料（Ｂ）を斑点状に吹付塗装する第２の工程、
を含むことを特徴とする陶磁器タイル面の改修方法。
【請求項２】
第１の工程における着色透明塗料が、結合剤として加水分解性シリル基を含有するものであることを特徴とする請求項１記載の陶磁器タイル面の改修方法。
【発明の詳細な説明】
【０００１】
【発明の属する技術分野】
本発明は、建築物等の外装仕上げに用いられている陶磁器タイル面の改修方法に係るものである。
【０００２】
【従来の技術】
磁器質タイル、せっ器質タイル、半磁器質タイル、陶器質タイル等の陶磁器タイルによる仕上げは、一般に、耐久性や意匠性が良好であることから、建築物等の躯体の保護、あるいは美観性の向上のために好んで使用されている。
【０００３】
しかしながら、建築物等の外装用として施工された陶磁器タイルの場合は、太陽光や風雨等の影響を受ける環境下で長期間曝露されることとなる。その結果、タイル部分の光沢低下、退色、浸蝕、あるいは目地部分の中性化や強度低下等に挙げられるような劣化が進行する。さらには、大気中の塵、排気ガス等の浮遊汚染物質、躯体内部からのエフロレッセンスや錆、シーリング材からの油分等により汚染が進行してしまう。このような陶磁器タイル面については、耐久性や意匠性等を回復させるために、改修の必要性が生じている。
【０００４】
陶磁器タイル面を改修する方法としては、特開平６−３３５６５号公報に、顔料を含まないクリヤー塗料を積層する方法が提案されている。該発明においては、クリヤー塗料を使用することで、既存陶磁器タイル面の意匠性を変更することなく、防水性を付与することができるとされている。
【０００５】
該発明は、劣化や汚染の程度が軽微である陶磁器タイル面に対しては適用可能である。しかしながら、長期曝露によって、著しく劣化が進行し大きく退色してしまった面や、著しく汚染が進行し洗浄を行っても汚染を完全に除去できないような面に対しては、美観性を向上させることができず、意匠性の問題は解消できない。
【０００６】
劣化や汚染の問題に対処するためには、陶磁器タイル面に着色塗料を塗付する方法がある。しかし、陶磁器タイル面全体を同一色で塗装すると、目地部とタイル部とのコントラストが失われ、外観が単調になってしまう。また、既存タイルが斑点模様等の種々の模様を有する場合には、その模様も失われてしまうこととなる。
【０００７】
陶磁器タイル面全体を塗装した後に目地部をマスキングしてタイル部のみを塗装する方法等、目地部とタイル部とを異なる色調の塗料で塗装する方法も提案されている。しかし、このような方法では、作業工程が煩雑になるという問題がある。
【０００８】
【特許文献１】特開平６−３３５６５号公報
【０００９】
【発明が解決しようとする課題】
本発明はこのような問題点に鑑みなされたもので、劣化や汚染が進行した陶磁器タイル面に対し、既存タイル面の意匠性を生かしつつ美観性を高めることができる改修方法を得ることを目的とするものである。
【００１０】
【課題を解決するための手段】
このような課題を解決するため、本発明者らは鋭意検討の結果、特定隠ぺい率の着色透明塗料を塗装した後に、特定隠ぺい率の着色透明塗料を斑点状に吹付塗装する方法を見出し、本発明を完成させるに至った。
【００１１】
すなわち、本発明の磁器タイル面の改修方法は、以下の特徴を有するものである。
１．陶磁器タイル面を塗装によって改修する方法であって、
隠ぺい率が０．１０〜０．６０である着色透明塗料（Ａ）を全面に塗装する第１の工程、
隠ぺい率が０．１０〜０．９５であり、前記着色透明塗料（Ａ）と異なる色相の着色透明塗料（Ｂ）を斑点状に吹付塗装する第２の工程、
を含むことを特徴とする陶磁器タイル面の改修方法。
２．第１の工程における着色透明塗料が、結合剤として加水分解性シリル基を含有するものであることを特徴とする１．記載の陶磁器タイル面の改修方法。
【００１２】
【発明の実施の形態】
以下、本発明をその実施の形態に基づき詳細に説明する。
【００１３】
本発明は、建築物外装等の陶磁器タイル面に対して適用するものである。
陶磁器タイルの種類としては、例えば磁器質タイル、せっ器質タイル、半磁器質タイル、陶器質タイル等が挙げられる。このようなタイル面の劣化や汚染の程度は特に限定されるものではなく、長期曝露によって著しく劣化や汚染が進行したものであってもよい。本発明は、特に、斑点模様を有する陶磁器タイル面の改修において有効である。
このような陶磁器タイル面は、基材に対して下地モルタルで下地を作り、張りモルタルで陶磁器タイルを張り、目地モルタルで目地を詰めることにより形成されたものが一般的である。したがって、通常、陶磁器タイル間の目地部は、モルタルが露出した状態となっている。
【００１４】
本発明では、第１の工程として、隠ぺい率が０．１０〜０．６０である着色透明塗料（Ａ）を全面に塗装する。
この工程により、既存陶磁器タイル面の意匠性を保持しつつ、タイル部に生じた汚染やすり傷等を目立たなくし、さらに、経年劣化よって損われた色相や光沢等を復元することもできる。加えて、この工程では目地部にも塗料が塗着するが、塗料の隠ぺい率が低めに設定されているため、目地部の色相はあまり変化しない。このため、タイル部と目地部のコントラストを保つことができる。また、タイル面全体の耐汚染性、防水性、耐候性等を高めることも可能である。
【００１５】
第一の工程に用いる着色透明塗料（Ａ）の隠ぺい率は０．１０〜０．６０（好ましくは０．２０〜０．５０、より好ましくは０．２５〜０．４５）である。着色透明塗料（Ａ）の隠ぺい率が０．１０より小さいと、汚染、すり傷、退色等が目立つ仕上りとなるおそれがある。隠ぺい率が０．６０より大きいと、既存タイル面の意匠性を生かすことが困難となる。また、タイル部と目地部とのコントラストが不明瞭となりやすく、タイル全体が単調な外観になるおそれがある。
【００１６】
なお、本発明における隠ぺい率は、ＪＩＳ  Ｋ５４００−１９９０  ７．２「隠ぺい率」に準じて測定される値である。具体的には、塗装時に使用する塗料（希釈を行う場合は、希釈後の塗料）を、隠ぺい率試験紙にフィルムアプリケータ（すきま１５０μｍ）で塗付し、温度２３℃・湿度５０％環境下で４８時間乾燥させた試験片について、視感反射率を測定した後、下記式によって算出される値である。
＜式＞隠ぺい率＝（黒地上の塗膜の視感反射率）／（白地上の塗膜の視感反射率）
【００１７】
着色透明塗料（Ａ）の色相は、上述の隠ぺい率の範囲内で適宜設定することができる。既存タイルと同系色の仕上げとする場合は、改修の対象となる既存タイルの色柄に応じて、着色透明塗料（Ａ）の色相を既存タイル部の基調色と同系色に設定すればよい。また、既存タイルと全く異なる色相にすることもできる。
【００１８】
第一の工程に用いる着色透明塗料（Ａ）は通常、結合剤及び着色剤を必須成分として含むものである。
【００１９】
結合剤としては、例えば、エチレン樹脂、酢酸ビニル樹脂、ポリエステル樹脂、アルキッド樹脂、塩化ビニル樹脂、エポキシ樹脂、アクリル樹脂、ウレタン樹脂、シリコン樹脂、ふっ素樹脂等、あるいはこれらを複合したもの等が挙げられる。これらは１種または２種以上で使用することができる。
本発明では、特に、官能基として加水分解性シリル基を含有する結合剤が好適である。このような結合剤を使用すれば、その官能基のはたらきによって、各種陶磁器タイル及び目地に対し優れた密着性を発揮することができる。
加水分解性シリル基を含有する結合剤としては、例えば、加水分解性シリル基含有ビニル系単量体とその他の単量体との共重合物、各種樹脂とシランカップリング剤との複合物等が挙げられる。
【００２０】
具体的に、加水分解性シリル基含有ビニル系単量体として、例えば、γ−（メタ）アクリロキシプロピルトリメトキシシラン、γ−（メタ）アクリロキシプロピルトリエトキシシラン、γ−（メタ）アクリロキシプロピルメチルジメトキシシラン、γ−（メタ）アクリロキシプロピルメチルジエトキシシラン等が挙げられる。
【００２１】
シランカップリング剤としては、例えば、γ−グリシドキシプロピルメチルジエトキシシラン、γ−グリシドキシプロピルメチルトリエトキシシラン、β−（３，４エポキシシクロヘキシル）エチルトリメトキシシラン、Ｎ−β（アミノエチル）γ−アミノプロピルメチルトリエトキシシラン、γ−アミノプロピルトリメトキシシラン、γ−アミノプロピルトリエトキシシラン等が挙げられる。
【００２２】
着色剤としては、例えば、酸化チタン、酸化亜鉛、カーボンブラック、酸化第二鉄（ベンガラ）、黄色酸化鉄、オーカー、群青、コバルトグリーン等の無機系顔料、アゾ系、ナフトール系、ピラゾロン系、アントラキノン系、ペリレン系、キナクリドン系、ジスアゾ系、イソインドリノン系、ベンゾイミダゾール系、フタロシアニン系、キノフタロン系等の有機顔料が使用できる。また、重質炭酸カルシウム、クレー、カオリン、タルク、沈降性硫酸バリウム、炭酸バリウム、ホワイトカーボン、珪藻土等の体質顔料を使用することも可能である。
【００２３】
また、上述の成分の他に、通常塗料に使用可能な成分を含むこともできる。このような成分としては、例えば、骨材、繊維、増粘剤、造膜助剤、レベリング剤、湿潤剤、可塑剤、凍結防止剤、ｐＨ調整剤、防腐剤、防黴剤、防藻剤、抗菌剤、分散剤、消泡剤、紫外線吸収剤、酸化防止剤、触媒、架橋剤等が挙げられる。
【００２４】
着色透明塗料（Ａ）の媒体は特に限定されず、芳香族炭化水素系溶剤を主成分とする強溶剤系、脂肪族炭化水素系溶剤を主成分とする弱溶剤系、水を主成分とする水性系等の各種形態が使用可能である。
【００２５】
第１の工程では、このような着色透明塗料（Ａ）を陶磁器タイル面に対し均一に塗装する。塗装器具は特に限定されず、刷毛、スプレー、ローラー等公知の塗装器具を使用することができる。
着色透明塗料（Ａ）を塗装する際の塗付量は、陶磁器タイルの種類・状態等を勘案して適宜設定すればよいが、通常５０〜３００ｇ／ｍ２程度である。このような塗付量であれば、既存タイル面の意匠性を十分に生かしつつ、美麗な外観を得ることができる。
【００２６】
なお、本発明では、上記第１の工程の前処理として、目地部あるいはタイル面全体に対し洗浄等の処理を行うこともできる。また、必要に応じ、透明下塗塗料等を塗装することもできる。
【００２７】
本発明における第２の工程では、隠ぺい率が０．１０〜０．９５であり、上述の着色透明塗料（Ａ）と異なる色相の着色透明塗料（Ｂ）を斑点状に吹付塗装する。この工程により、タイル部に斑点模様が付与され、美観性が高められる。この工程では目地部にも塗料が塗着するが、塗料の隠ぺい率が低めに設定されていること、及び斑点塗装による面積効果等によって、タイル部と目地部のコントラストは保持される。
【００２８】
第二の工程に用いる着色透明塗料（Ｂ）の隠ぺい率は０．１０〜０．９５（好ましくは０．３０〜０．９０、より好ましくは０．５０〜０．９０）である。着色透明塗料（Ｂ）の隠ぺい率がこのような範囲であることにより、施釉タイル調の深み感を付与することもできる。着色透明塗料（Ｂ）の隠ぺい率が０．１０より小さいと、斑点模様によってタイル部の美観性を高めることが困難となる。隠ぺい率が０．９５より大きいと、目地部に塗着した斑点が目立つようになり、タイル部と目地部のコントラストが不明瞭となるおそれがある。
【００２９】
第二の工程における着色透明塗料（Ｂ）の色相は、上述の着色透明塗料（Ａ）と異なる色相とする。既存タイルが斑点模様を有する場合、着色透明塗料（Ｂ）の色相を既存タイル部の斑点模様と同系色に設定すれば、既存タイルと同様の仕上りが得られるが、異なる色相にすることもできる。
【００３０】
着色透明塗料（Ｂ）は通常、結合剤及び着色剤を必須成分として含むものであり、上述の着色透明塗料（Ａ）と同様の成分を使用することができる。
このうち、着色透明塗料（Ｂ）の結合剤としては、密着性、耐汚染性、耐候性等の点で、加水分解性シリル基を含有するものが好適である。
【００３１】
第２の工程では、着色透明塗料（Ｂ）を斑点状に吹付塗装する。塗装器具としては、スプレー塗装機を使用する。スプレー塗装機の種類は、吐出量、霧化圧、口径等の調整によって斑点模様が形成可能なものであれば特に限定されない。
斑点模様の大きさ、密度等は、所望の仕上り外観に応じ適宜設定することができる。通常、斑点模様の大きさは、直径０．１〜３ｍｍ程度である。
着色透明塗料（Ｂ）を塗装する際の塗付量は、斑点模様の大きさ、密度等にもよるが、通常１〜１００ｇ／ｍ２程度である。
複数色の斑点模様を表出する場合は、色相が異なる複数種の着色透明塗料（Ｂ）を同時に、または順に塗装すればよい。このうち、複数種の着色透明塗料（Ｂ）を同時に塗装する場合には、塗装器具として多頭型スプレーガン等を使用することができる。
本発明では、第２の工程の後、必要に応じ透明塗料等を塗装することも可能である。
【００３２】
【実施例】
以下に実施例及び比較例を示し、本発明の特徴をより明確にする。
【００３３】
（実施例１）
樹脂Ａ（加水分解性シリル基含有アクリル樹脂、重量平均分子量２００００、固形分５５重量％、ミネラルスピリット溶液）６５重量部、硬化剤（ジブチルスズジラウレート）０．５重量部、溶剤（ミネラルスピリット）３４．５重量部、酸化チタン１重量部、黄色酸化鉄０．２重量部、ベンガラ０．０１重量部、カーボンブラック０．００１重量部を常法にて均一に混合することにより、第１の工程用の塗料（Ａ−１）を製造した。この塗料（Ａ−１）の隠ぺい率は０．３３であった。
また、樹脂Ａ６５重量部、硬化剤（ジブチルスズジラウレート）０．５重量部、溶剤（ミネラルスピリット）３４．５重量部、黄色酸化鉄０．２重量部、ベンガラ０．４重量部、カーボンブラック０．１重量部を常法にて均一に混合することにより、第２の工程用の塗料（Ｂ−１）を製造した。この塗料（Ｂ−１）の隠ぺい率は０．６２であった。
【００３４】
目地部が灰色のセメントモルタル、タイル部が黄土色の基調色にこげ茶色の斑点模様を有する磁器質タイルからなり、施工後５年経過したタイル面に対し、上述の塗料（Ａ−１）を塗付量２００ｇ／ｍ２で均一に吹付塗装した後、３時間常温（２３℃）にて乾燥させた。次いで、直径約１ｍｍの斑点が散在するように塗料（Ｂ−１）を吹付塗装した。このときの塗付量は１０ｇ／ｍ２とした。
以上の塗装により、タイル面全体の美観性を飛躍的に向上させることができた。仕上り外観におけるタイル部と目地部とのコントラストも明瞭であった。
【００３５】
（比較例１）
樹脂Ａ６５重量部、硬化剤（ジブチルスズジラウレート）０．５重量部、溶剤（ミネラルスピリット）３４．５重量部を常法にて均一に混合することにより、塗料（Ａ−２）を製造した。この塗料（Ａ−２）の隠ぺい率は０．０３であった。
実施例１と同一のタイル面に対し、塗料（Ａ−２）を塗付量２００ｇ／ｍ２で均一に吹付塗装した後、常温にて乾燥させた。
以上の塗装では、タイル部に残存した汚染が露出してしまい、美観性に劣る結果となった。
【００３６】
（比較例２）
樹脂Ａ６５重量部、硬化剤（ジブチルスズジラウレート）０．５重量部、溶剤（ミネラルスピリット）３４．５重量部、酸化チタン２．６重量部、黄色酸化鉄０．５重量部、ベンガラ０．０３重量部、カーボンブラック０．００３重量部を常法にを常法にて均一に混合することにより、塗料（Ａ−３）を製造した。この塗料（Ａ−３）の隠ぺい率は０．７４であった。
実施例１と同一のタイル面に対し、塗料（Ａ−３）を塗付量２００ｇ／ｍ２で均一に吹付塗装した後、常温にて乾燥させた。
以上の塗装では、タイル部と目地部とのコントラストが不明瞭になり、単調な仕上りとなってしまった。
【００３７】
【発明の効果】
本発明を劣化や汚染が進行した陶磁器タイル面に対して適用することにより、既存タイル面の意匠性を生かしつつ美観性を高めることができる。